(57)【特許請求の範囲】
【請求項１】
以下の成分Ａ〜Ｅ：
Ａ  エポキシ樹脂、
Ｂ  一般式：
【化１】
0003850963.tif 000006
［式中、Ｑ＝−（ＣＨ２）３ＳｉＲ２Ｏ（ＳｉＲ２Ｏ）ｎＳｉＲ２Ｒ'、ｎは０〜２５の整数及びｘは０〜１０の整数であり、かつ基Ｒ及びＲ'はそれぞれ同じか又は異なっていてもよく、
Ｒ＝アルキル、シクロアルキル、アリール、アラルキル又はアルカリール、及び
Ｒ'＝４〜１０個の炭素原子を有するエポキシ官能性基又は少なくとも６個の炭素原子を有する（メタ）アクリレート官能性基である］のイソシアヌレートシロキサン、
Ｃ  ２０μｍ以下の最大粒度を有する充填剤、
Ｄ  光重合開始剤及び
Ｅ  熱重合開始剤
からなる、注型用樹脂製剤。
【請求項２】
エポキシ樹脂成分Ａ  １５〜７５重量％、
イソシアヌレートシロキサン成分Ｂ  ０.２〜１５重量％、
充填剤成分Ｃ  ２５〜８５重量％、
光重合開始剤成分Ｄ  ０.０１〜５重量％及び
熱重合開始剤成分Ｅ  ０.０１〜５重量％
を含有する、請求項１記載の注型用樹脂製剤。
【請求項３】
エポキシ樹脂成分Ａが脂環式エポキシ樹脂である、請求項１又は２記載の注型用樹脂製剤。
【請求項４】
充填剤成分Ｃが石英物成分である、請求項１から３までのいずれか１項記載の注型用樹脂製剤。
【請求項５】
充填剤成分Ｃの最大粒度が１５μｍ以下である、請求項１から４までのいずれか１項記載の注型用樹脂製剤。
【請求項６】
充填剤の粒子が球形を有する、請求項１から５までのいずれか１項記載の注型用樹脂製剤。
【請求項７】
光重合開始剤成分Ｄがトリアリールスルホニウム塩である、請求項１から６までのいずれか１項記載の注型用樹脂製剤。
【請求項８】
熱重合開始剤成分Ｅがベンジルチオールアニウム塩である、請求項１から７までのいずれか１項記載の注型用樹脂製剤。
【請求項９】
電子部品のアンダーフィリングにおける請求項１から８までのいずれか１項記載の注型用樹脂製剤。
【請求項１０】
ＵＶ照射により開始させかつ熱的に硬化させる、請求項１から８までのいずれか１項記載の注型用樹脂製剤の硬化方法。
【発明の詳細な説明】
【０００１】
【発明の属する技術分野】
本発明は、アンダーフィリング（underfilling）法において構成部品の環境影響から保護のため及びろう結合の耐疲労性の改善のために流し込まれる電子及び電気部品のアンダーフィリング用の注型材料に関する。
【０００２】
【従来の技術】
２成分エポキシ樹脂からなりかつ加工前に混合されるか又はプレミックスとして−４０℃で貯蔵されねばならない注型材料は公知である。これらは室温では数時間の可使時間を有するに過ぎない。この従来の技術における欠点は、一方では加工前の両者の成分の混合の付加的作業工程でありかつ他方では−４０℃のような低温での貯蔵である（このためには“Encapsulants Used in Flip-Chip Packages”, D. Suryanarayana, T.Y. Mu,  J.A. Varcoe, IBM Microoelectronics, IEEE Transact., Hybr., Manuf. Techn. Vol. 16, No. 8.858; 1993及び“Underfilling for Flip-Chip Mounting”, M. Norris, Camelot Systems S.A. Conference proceedings “Adhesives in Electronics”, Berlin 11994参照）。
【０００３】
従って、加工前に混合する必要もなくまた低温で貯蔵する必要もない前記のような注型材料に対する要求が存在する。
【０００４】
【発明が解決しようとする課題】
従って、本発明の課題は、室温で長期の時間帯に亙って貯蔵安定でありかつ構成部品を環境の影響から保護する際及び内蔵されたろう結合の耐疲労性を改善するためのアンダーフィリング技術のために適当である注型材料を提供することである。
【０００５】
【課題を解決するための手段】
本発明の一般的認識は、エポキシ樹脂、シロキサン及び充填剤（この場合、充填剤は一定の粒度を越えるべきでない）からなる混合物は、充填剤が均一に分散されておりかつエポキシ樹脂／シロキサンが安定なエマルジョンを形成する、液体の状態で安定な３相系を形成するという認識にある。
【０００６】
従って、本発明の対象は、以下の成分Ａ〜Ｅ：
Ａ  エポキシ樹脂、
Ｂ  シロキサン、
Ｃ  ２０μｍ以下の最大粒度を有する充填剤、
Ｄ  光重合開始剤及び
Ｅ  熱重合開始剤
からなる、注型用樹脂製剤である。
【０００７】
更に、本発明の対象は、前記のような注型用樹脂製剤を電子構成部品のアンダーフィリングにおいて使用することである。本発明のその他の有利な実施態様は、従属請求項並びに以下の説明、図面及び図面に関する説明から明らかである。
【０００８】
本発明による注型用樹脂製剤においては、成分Ａ〜Ｅの組成は以下の範囲（重量％で記載）にあるのが有利であることが立証された。この場合、常に狭い範囲は、広い範囲に比して有利である範囲である：
エポキシ樹脂成分Ａ  １５〜７５又は１８〜６５又は３０〜５０、
充填剤成分Ｃ  ２５〜８５又は３０〜８０又は５０〜７０、
シロキサン成分Ｂ   ０．２〜１５又は１〜１０又は２〜８、
光重合開始剤成分Ｄ  ０．０１〜５又は０．０５〜２又は０．１〜１及び
熱重合開始剤成分Ｅ  ０．０１〜５又は０．０５〜２又は０．１〜１。
【０００９】
更に、エポキシ樹脂成分Ａとしては脂環式エポキシ樹脂、有利には特に純粋であるもの、即ち低いイオン含量を有するものが好ましいことが判明した。
【００１０】
更に、充填剤成分が石英物（Quarzgut）であるのが好ましいことが立証され、特にこの場合好ましのは、石英粉及び／又はＡｌ2Ｏ3である。
【００１１】
更に、シロキサン成分Ｂとして欧州特許出願公開第０３９９１９９号明細書に記載されているようなイソシアヌレートシロキサン成分（この場合の該成分の含量は本発明の対象をなす）を使用するのが有利である。
【００１２】
特に、このような成分としては、一般式：
【００１３】
【化１】
0003850963.tif 000002
【００１４】
［式中、Ｑ＝−（ＣＨ2）3ＳｉＲ2Ｏ（ＳｉＲ2Ｏ）nＳｉＲ2Ｒ’、ｎは０〜２５の整数及びｘは０〜１０の整数であり、かつそれぞれ同じか又は異なっていてもよい基Ｒ及びＲ’に関しては、以下の定義が当てはまる：
Ｒ＝アルキル、シクロアルキル、アリール、アラルキル又はアルカリール、及び
Ｒ’＝４〜１０個の炭素原子を有するエポキシ官能性基又は少なくとも６個の炭素原子を有する（メタ）アクリレート官能性基である］のイソシアヌレート含有オルガノケイ素化合物が該当する。
【００１５】
基Ｒはアルキル、シクロアルキル、アリール、アラルキル又はアルカリール基であり、この場合これらの基は非置換又は置換されていてもよい。例えば、基Ｒのためには以下のものを挙げることができる：
１〜４個の炭素原子を有するアルキル、例えばメチル、エチル、プロピル、イソプロピル、ブチル及びイソブチル、この場合メチル基が有利である；
５〜８個の炭素原子を有するシクロアルキル、例えばシクロヘキシル、メチルシクロヘキシル及びシクロヘプチル；
６〜１０個の炭素原子を有するアリール、例えばフェニル及びナフチル；
アラルキル、例えばβ−フェニルエチル、β−フェニルプロピル、ｏ−メチルフェニルエチル、３，５−ジブロモフェニルエチル、ｐ−ノニルフェニルエチル、ｏ−ブロモフェニルエチル、３，５−ジブロモフェニルエチル、ｐ−クロロフェニルエチル及び３，５−ジクロロフェニルエチル；
アルカリール、例えばトリル。
【００１６】
エポキシ官能性基Ｒ’は４〜１０個の炭素原子を有し、この場合エポキシ基は、複素原子を含有していてもよい炭素橋を介してシロキサン鎖に結合されている。これらの基Ｒ’は、ビニル−もしくはアリル官能性エポキシ樹脂から、ビニル−もしくはアリル官能基がＳｉ−Ｈ官能基に付加されているように誘導される。例えばビニル−もしくはアリル官能性エポキシ樹脂としては以下の基が挙げられる：アリルグリシジルエーテル、４−ビニルシクロヘキセンオキシド、４−ビニルノルボルネンオキシド及び１，２−エポキシ−３−ブテン。
【００１７】
（メタ）アクリレート基が同様に炭素橋を介してシロキサン鎖に結合された（メタ）アクリレート官能性基Ｒ’は、エポキシ官能性基から、しかもエポキシ環が（メタ）アクリル酸により開環されるようにして、誘導することができる。この場合には、（メタ）アクリレート官能性基は７〜１４個の炭素原子を有する。しかしまた、（メタ）アクリレート官能性基Ｒ’の（メタ）アクリレート基は、エステル様であるか又はカルボネート又はウレタン原子団を介してシロキサン鎖に対する炭素橋に結合されていてもよい。
【００１８】
この場合、有利であるのは、以下の形式のオルガノケイ素化合物である：
基Ｒ’が以下の不飽和エポキシ化合物：１，２−エポキシ−３−ブテン、１，２−エポキシ−５−ヘキセン、１，２−エポキシ−７−オクテン、アリルグリシジルエーテル、４−ビニルシクロヘキセンオキシド、４−ビニルノルボルネンオキシド、ノルボルナジエンオキシド、リモネンオキシド及びジシクロペンタジエンオキシドから誘導されるエポキシ官能性基である化合物；
前記種類のエポキシ官能性化合物を（メタ）アクリル酸で開環することにより製造される、基Ｒ’が（メタ）アクリレート官能性基である化合物；
基Ｒ’が、エステル様又はカルボネートもしくはウレタン原子団を介してシロキサン鎖に対する炭素橋に結合された、（メタ）アクリレート官能性基である化合物。
【００１９】
該化合物は、エポキシ官能基及び／又は（メタ）アクリレート官能基をを有する重合可能な、イソシアヌレート含有オルガノケイ素化合物である。従って、本発明により、化学的構造が剛性の構造要素とフレキシブルな構造要素を合わせ持っており、かつ重合（プレポリマーの）を介して行うことができる反応性基を有する、液状のプレポリマーが製造される。
【００２０】
本発明のもう１つの態様は、成分Ｃとして、１５μｍ以下又は有利には１０μｍ以下である最大粒度を有する充填剤を使用することである。
【００２１】
“アンダーフィリング法”とは、注型材料をギャップの前のチップ縁部に沿って計量供給しかつ該ギャップを毛管力によりアンダーフローさせる、チップと基板の間のギャップの注入方法である。チップは一般に５〜２０ｍｍの１辺の長さを有しかつギャップは１０〜８０μｍの高さを有する。この場合、基板とチップの間のギャップには適切な時間で樹脂を充填することが必要である。該樹脂は、短時間で、構成部品の問題のない操作が保証される範囲内で硬化すべきである。硬化した樹脂は、適当な物理的特性、例えば低応力（Low Stress)及び低い伸び係数並びに化学的に高い純度及び良好な耐化学薬品性を有するべきである。
【００２２】
本発明による反応樹脂混合物は、室温で数カ月の長さに亙り貯蔵可能である一成分系である。貯蔵期間中に、使用特性、例えば粘度、流動特性又は硬化プロフィールもまた硬化した樹脂の最終特性、例えば付着性及び熱機械的特性も変化しない。
【００２３】
本発明による注型用樹脂製剤は、ＵＶ照射によるか又は熱的に硬化させることができる。そのように例えばアンダーフィルしたチップは、反応樹脂にＵＶ線が到達し得る縁部で短時間のＵＶフラッシュによって、構成部品を問題なく取り扱うことができるまで硬化させることができる。チップの下の陰の領域は、後で行うことができる熱的方法により硬化させることができる。
【００２４】
注型用樹脂製剤の成分Ａのためには、エポキシ樹脂及び異なったエポキシ樹脂からなる任意の混合物を使用することができる。用語“エポキシ樹脂”は、この場合には相応して単一のエポキシ樹脂もまた種々のエポキシ樹脂の混合物をも包含する。この場合、カチオン系硬化性のかつ溶剤不含のエポキシ樹脂を使用するのが有利である。この場合、脂環式エポキシ樹脂を使用するのが好ましい。これらは高純度で、即ち低いイオン含量で、かつひいては腐食促進内容物質が少なく製造することができる。市販の脂環式エポキシ樹脂は、多数の脂環式エポキシ樹脂からなる混合物をも包含する。適当な化合物は、例えば以下の構造式：
【００２５】
【化２】
0003850963.tif 000003
【００２６】
により表される。
【００２７】
しかしながら、種々のエポキシ樹脂もしくはエポキシ樹脂含有成分混合物を使用することも可能である。既に挙げたエポキシ樹脂の他に、工業的にしばしば使用されるグリシジルエーテルも適当なエポキシ樹脂である。
【００２８】
“シロキサン”には、本発明によれば純粋なシロキサン及び／又はまた種々のシロキサンの混合物が解されべきである。成分Ｂとしては、ポリジメチルシロキサンを使用することできるが、これらは硬化中にエポキシ樹脂マトリックスの相分離の傾向を示し、かつその際微細領域を形成し、その界面に応力が構成されることがある。その際、本発明によれば、例えば成分Ｂとして欧州特許出願公開第０３９９１９９号明細書に記載されているようなイソシアヌレートシロキサンを使用するのが有利である。種々のシロキサンの混合物を使用することもできる。
【００２９】
成分Ｃとしては、エポキシ樹脂の製剤において慣用の充填剤を接着助剤と共に被覆して又は被覆しないで使用することができるが、但しこれらは本発明のために必要な２０μｍ以下の最大粒度を有することを前提条件とする。好ましくは、本発明によれば、１５μｍ以下、有利には１０μｍ以下及び特に有利には、その最大粒度が７μｍを越えないものを使用する。含有される石英物充填物の粒子の種類及びその外形は、その粒度が所定の限界内にある粒子である限り任意である。それが充填された反応樹脂は、本発明によれば毛管作用によるチップのアンダーフローの際に良好な流動特性を生じる。
【００３０】
カチオン性硬化を誘導するためには、成分Ｄとしてカチオン系光重合開始剤又はカチオン系光重合開始剤系が含有されている。
【００３１】
これらの光重合開始剤は、ＵＶ照射の際に反応性カチオン、例えばプロトンを遊離し、該カチオンはエポキシ樹脂のカチオン性硬化プロセスを開始せしめる。この場合、光重合開始剤は、しばしば有機オニウム塩、特に窒素、燐、酸素、硫黄、セレン又は沃素をカチオンの中心原子として有するものによって誘導される。錯アニオンとの芳香族スルホニウム塩及びヨードニウム塩が特に有利であることが立証された。この場合、スルホニウム塩はヨードニウム塩に対して択一的に又はそれと一緒に存在してもよい。リュイス酸を遊離すしかつ例えばπ−ドナー遷移金属錯体として実現された光重合開始剤も可能である。更に挙げられるのは、フェナシルスルホニウム塩、ヒドロキシフェニルスルホニウム塩並びにスルホキソニウム塩である。更に、直接でなく、酸形成のための増感剤を介して励起されるオニウム塩も使用可能である。また、アルミニウム有機化合物の存在下にＵＶ照射の際にシラノールを遊離する有機ケイ素化合物を、カチオン性硬化プロセスのための光重合開始剤として使用することもできる。
【００３２】
光開始剤として好適であるのは、例えば以下のスルホニウム塩である。これは市販銘柄“Cyracure UVI 6974”でユニオン・カーバイト社（Union Casrbide Corp.）から市販されている：
【００３３】
【化３】
0003850963.tif 000004
【００３４】
成分Ｅ、熱重合開始剤として、本発明によれば有利には、熱的に活性化可能な開始剤として作用するチオールアニウム塩が含有されている。有利であるのは、一般構造式：
【００３５】
【化４】
0003850963.tif 000005
【００３６】
［式中、Ｒ１は水素原子、アルキル、アリール、アルコキシ、チオエーテル、ハロゲン、ＣＮ又はＮＯ2であり、Ｒ２は水素原子、アルキル又はアリールであり、Ｒ３は水素原子、アルキル又はアリールであるか又はチオラン環に縮合した芳香族系であり、Ｘ-＝ＰＦ6-，ＡｓＦ6-又はＳｂＦ6-である］のベンジルチオールアニウム塩である。
【００３７】
この場合、置換されていないベンジルチオールアニウム塩、特にベンジルチオールアニウム−ヘキサフルオロアンチモネートを使用するのが有利である。
【００３８】
前記の成分Ａ〜Ｅに加えて、本発明による注型用樹脂製剤ではなお通常の添加物、例えば湿潤助剤、流転助剤、付着助剤、チキソトロピー剤、消泡剤、着色剤等が含有されていてもよい。
【００３９】
【実施例】
以下に、本発明を可能な実施例につき説明するが、該実施例は請求された本発明の対象の範囲を制限するものではなく、詳細に説明するものに過ぎない。全ての表示は重量％である。
【００４０】
以下の成分からなる注型用樹脂製剤：
脂環式ジエポキシド（CY 179、Fa. Ciba-Geigy）２９．１、
イソシアヌレートシロキサン（Baysilone SSA 762、Fa. Bayer AG）３．３０、
グリシジルオキシプロピルトリメトキシシロキサン（Silan A-187,  UCC）０．１７
アクリル樹脂（Modaflow, Fa. Monsanto）０．３０、
トリアリールスルホニウムヘキサフルオロアンチモネーチ（Cyracure UVA 6974）０．１７、
ベンジルチオールアニウムヘキサフルオロアンチモノネート（PI 55, Fa. Aldrich）０．２３及び
石英物（FB-3 S(X), Fa. Denka）６７．０
本発明による注型用樹脂製剤を製造するためには、有機製剤成分を室温で溶かしかつ磁気撹拌機を用いて均質化する。次いで、実験室用ディゾルバー（例えばPendraulik LM 34）を用いて充填剤を３５００ｒｐｍで１５分間分散させる。次いで、翼型撹拌機で撹拌しながら、０．２バールで１５分間ガス抜きする。このようにして製造された材料は室温で少なくとも６カ月貯蔵可能でありかつ予熱して又はしないで加圧／時間−ディスペンサーで調合することができる。
【００４１】
本発明による樹脂は、室温での貯蔵安定性、良好な“アンダーフィル（underfill）”特性及びＵＶ硬化性を呈する。
【００４２】
本発明による材料は、チップ基板の２０μｍのギャップに高温（例えば６０〜９０℃、有利には７５℃）で数分間で充填し、この際硬化をＵＶ照射及び／又は熱的に開始させることができる。
【００４３】
次いで、ＵＶ開始（１５００ｍＪ；該注型用樹脂材料は既に硬質でありかつ構成部品を問題なく取り扱い可能である）後に熱的後硬化（例えば１５０℃で１５分）を介して硬化させる。これはしかしまた専ら熱的に、即ちＵＶ開始される予備硬化を行わずに、硬化させることもできる（例えば１３０℃で１６時間、又は１４０℃で６時間、１５０℃で３時間）。
【００４４】
本発明によるかつ前記のようにして硬化させた成形品は、従来の技術によるものに匹敵する特性値［伸び係数（２５ｐｐｍ／Ｋ）、ビーム曲げ試験における応力特性（１２２相対的単位）、温度サイクル強度（−４０℃／１２５℃、１００サイクル）］を示す。
【００４５】
水分吸収及びＥ−腐食特性に関しては、０．３％（蒸留水、２３℃、３日間）及びＡＮ１．２（ＶＤＥ０３０３）を有する本発明による成形品は、チップ被覆材料に対して要求される条件を満足する。
【００４６】
以下に、本発明を略示図を用いて詳細に説明する。
【００４７】
図１は、ハッチングをつけた基板１及びその上にハッチング無しで示されたチップ２を示す。基板１及びチップ２は、多数のろう接点３により互いに結合されている。これらのろう箇所の高さ、約２０μｍは、ギャップの高さを規定する。注型用材料をギャップの前のチップ縁部に沿って計量供給する、該材料は毛管作用によりチップにアンダーフローする。
【００４８】
上記の実施例に示した製剤を用いると、２０μｍのギャップに基板温度７５℃で１０分間以内で樹脂をアンダーフィルすることができる。比較のために言及すれば、市場で入手可能な最良の注型用材料、例えばHysol FP 4511は、２０μｍのギャップには前記条件下で約２０％だけが、かつ部分的に充填物を濾過して充填することができたに過ぎない。
【００４９】
従って、本発明による注型用樹脂製剤は、著しく良好な貯蔵安定性を有しているだけでなく、使用に際しても例えばギャップ充填特性及び加工温度のような一層良好な性能データを示す。従って更に、本発明による製剤の均質性は従来の技術の均質性を上回っていることを明白に認識することができる。
【００５０】
本発明による樹脂は、室温での貯蔵安定性、良好なアンダーフィル特性及びＵＶ硬化性の利点を示す。この場合、貯蔵安定性は、室温で６カ月間である。
【図面の簡単な説明】
【図１】本発明による注型用樹脂を用いてアンダーフィル処理を行う電子部品を示す略示図である。
【符号の説明】
１  基板、  ２  チップ、  ３  ろう接点
【図１】
0003850963.tif 000007